(57)【要約】【課題】電子式安定器で高周波点灯される蛍光ランプにおいて、電極寿命末期にランプ端部が過度に温度上昇することのない蛍光ランプを提供する。【解決手段】バルブ２の両端部に電極フィラメント３を有し、それぞれの前記電極フィラメント３は前記バルブ２の端部に封止されたバルブ端部ガラス８によって保持された２本のリード線６，７間に架設された蛍光ランプ５であって、前記リード線６，７の表面のうち、少なくとも前記バルブ端部ガラス８近傍の表面を構成する金属材料の仕事関数が、前記バルブ端部ガラス８のうち、少なくとも前記リード線６，７近傍のバルブ端部ガラス８の構成材料に含まれる１価アルカリ金属のイオン化エネルギーよりも小さい蛍光ランプ。【選択図】　図１
2004047237.tif 000002
【特許請求の範囲】
【請求項１】
バルブの両端部に電極フィラメントを有し、それぞれの前記電極フィラメントは前記バルブの端部に封止されたバルブ端部ガラスによって保持された２本のリード線間に架設された蛍光ランプであって、前記リード線表面のうち、少なくとも前記バルブ端部ガラス近傍の表面を構成する金属材料の仕事関数が、前記バルブ端部ガラスのうち、少なくとも前記リード線近傍のバルブ端部ガラスの構成材料に含まれる１価アルカリ金属のイオン化エネルギーよりも小さいことを特徴とする蛍光ランプ。
【請求項２】
前記リード線表面のうち、少なくとも前記バルブ端部ガラス近傍の表面を構成する金属材料の仕事関数が、４．０〜４．９ｅＶである請求項１に記載の蛍光ランプ。
【請求項３】
前記バルブ端部ガラスのうち、少なくとも前記リード線近傍のバルブ端部ガラスの構成材料に含まれる１価アルカリ金属のイオン化エネルギーが５．１ｅＶより大きい請求項１または２のいずれかに記載の蛍光ランプ。
【請求項４】
前記リード線表面のうち、少なくとも前記バルブ端部ガラス近傍の表面を構成する金属材料が鉄（Ｆｅ）である請求項１〜３のいずれかに記載の蛍光ランプ。
【請求項５】
前記バルブ端部ガラスのうち、少なくとも前記リード線近傍のバルブ端部ガラスの構成材料に含まれる１価アルカリ金属が、リチウム（Ｌｉ）及びナトリウム（Ｎａ）から選ばれた１種または２種のみからなる請求項１〜４のいずれかに記載の蛍光ランプ。
【発明の詳細な説明】
【０００１】
【発明の属する技術分野】
本発明は、蛍光ランプに関する。
【０００２】
【従来の技術】
蛍光ランプは、ガラスバルブの両端部に電極フィラメントを有しており、それぞれの電極フィラメントは前記バルブの端部に封止されたバルブ端部ガラスによって保持された２本のリード線間に架設されている。
【０００３】
従来の蛍光ランプにおいては、電極フィラメントが架設されるリード線として鉄（Ｆｅ）を芯線としその表面をニッケル（Ｎｉ）でめっきをしたリード線材料が、材料保管中の酸化抑止を目的に広く多用されてきた。また、電極フィラメントをマウントしたリード線を支持し、かつバルブ端部で封止の機能を果たすべきステムガラス（後述のバルブ端部ガラスと同じ）を構成する材料中には、ガラス加工を容易にする１価アルカリ金属の酸化物を含有しており、当該１価アルカリ金属成分としてはナトリウム（Ｎａ）のほかにカリウム（Ｋ）が一般に使用されてきた。
【０００４】
【発明が解決しようとする課題】
しかし、こうした蛍光ランプがインバータ点灯され、電極フィラメント（タングステン）に塗布された電子放出物質（バリウム、カルシウム、ストロンチウムのアルカリ土類３元系酸化物。以下、エミッタという）が枯渇して電極寿命を迎えるとき、インバータ回路に蛍光ランプの点灯停止機能を有さない（あるいは停止機能が不十分な）場合には、バルブ端部のガラスが一部ながらも熱により軟化（熱的に損壊）し、稀に口金温度が過度に上昇するという問題があり、このような問題を解決することが要求されている。
【０００５】
本発明者は種々検討し、その原因の１つとして、エミッタが枯渇した電極フィラメントは赤熱状態にあってもその熱電子放出は容易でなくなり、そうした電極寿命末期の状況下、従来の蛍光ランプでは比較的頻繁にリード線根元（バルブ端部ガラスに接触した）部分からの間欠パルス的な電子放出現象を観測し、その放電によってこの部分のガラスが加熱され、部分軟化することも大きな要因であることを見いだした。
【０００６】
しかして、本発明は、電極寿命末期にランプ端部が熱的損壊を受けることのない蛍光ランプを提供することを目的とする。
【０００７】
【課題を解決するための手段】
前記目的を達成するため本発明の蛍光ランプは、バルブの両端部に電極フィラメントを有し、それぞれの前記電極フィラメントは前記バルブの端部に封止されたバルブ端部ガラスによって保持された２本のリード線間に架設された蛍光ランプであって、前記リード線表面のうち、少なくとも前記バルブ端部ガラス近傍の表面を構成する金属材料の仕事関数が、前記バルブ端部ガラスのうち、少なくとも前記リード線近傍のバルブ端部ガラスの構成材料に含まれる１価アルカリ金属のイオン化エネルギーよりも小さいことを特徴とする。
【０００８】
【発明の実施の形態】
このような構成を備えることにより、エミッタが枯渇し、且つ赤熱状態にある電極フィラメントの電極寿命末期において、従来の蛍光ランプで比較的頻繁に観測されたリード線根元（バルブ端部ガラスに接触した）部分からの間欠パルス的な電子放出現象を激減させることができる。その結果として、バルブ端部ガラスの熱的損壊を回避することができる。
【０００９】
また、前記本発明の蛍光ランプにおいては、前記リード線表面のうち、少なくとも前記バルブ端部ガラス近傍の表面を構成する金属材料の仕事関数が、４．０〜４．９ｅＶであることが好ましい。
【００１０】
このような好ましい構成とすることにより、蛍光ランプのリード線の上述した少なくとも前記バルブ端部ガラス近傍の表面を構成する金属材料として、容易に実用化可能な金属材料を選定することができ、しかも、リード線根元部分からの間欠パルス的な電子放出現象を激減させることができる。
【００１１】
また、前記本発明の蛍光ランプにおいては、前記バルブ端部ガラスのうち、少なくとも前記リード線近傍のバルブ端部ガラスの構成材料に含まれる１価アルカリ金属のイオン化エネルギーが５．１ｅＶより大きいことが好ましい。
【００１２】
このような好ましい構成とすることにより、前記バルブ端部ガラスの上述した少なくとも前記リード線近傍のバルブ端部ガラスの構成材料として、容易に実用化可能なガラス材料を選定することができ、しかも、リード線根元部分からの間欠パルス的な電子放出現象を激減させることができる。
【００１３】
また、前記本発明の蛍光ランプにおいては、前記リード線表面のうち、少なくとも前記バルブ端部ガラス近傍の表面を構成する金属材料が鉄（Ｆｅ）であることが好ましい。
【００１４】
このような好ましい構成とすることにより、鉄は、リード線に加工しやすく、入手も容易であり、リード線の上述した少なくとも特定の表面を構成する態様のみでなく、リード線全体を鉄とすることも容易であり、コストも比較的安価に達成でき、またリード線全体を鉄とした場合にも前記バルブ端部ガラス近傍から乖離した部分をニッケルメッキなどの他の金属でメッキすることも容易であり、しかも、リード線根元部分からの間欠パルス的な電子放出現象を激減させることができる。
【００１５】
また、前記本発明の蛍光ランプにおいては、前記バルブ端部ガラスのうち、少なくとも前記リード線近傍のバルブ端部ガラスの構成材料に含まれる１価アルカリ金属が、リチウム（Ｌｉ）及びナトリウム（Ｎａ）から選ばれた１種または２種のみからなることが好ましい。
【００１６】
このような好ましい構成とすることにより、リチウム（Ｌｉ）及び／またはナトリウム（Ｎａ）は、少なくとも前記リード線近傍のバルブ端部ガラスの構成材料として実用化可能であり、前記バルブ端部ガラスの構成材料に含まれるリチウム（Ｌｉ）及び／またはナトリウム（Ｎａ）のイオン化エネルギーよりエネルギーの小さい仕事関数を有する金属材料を少なくとも前記バルブ端部ガラス近傍のリード線の表面を構成する金属材料としたリード線と組み合わせることにより、従来の蛍光ランプで比較的頻繁に観測されたリード線根元（バルブ端部ガラスに接触した）部分からの電子放出現象を激減し、バルブ端部ガラスの熱的損壊が回避され、好ましい。
【００１７】
尚、ここで「少なくとも前記リード線近傍のバルブ端部ガラスの構成材料に含まれる１価アルカリ金属が、リチウム（Ｌｉ）及びナトリウム（Ｎａ）から選ばれた１種または２種のみからなる」とは、少なくとも前記リード線近傍のバルブ端部ガラスの構成材料に含まれる１価アルカリ金属としては、リチウム（Ｌｉ）単独か、またはナトリウム（Ｎａ）単独か、あるいは、この両者が含まれているが、リチウム（Ｌｉ）及びナトリウム（Ｎａ）以外の１価アルカリ金属を実質上含んでいないことを意味している。
【００１８】
また、本発明において、リード線表面のうち、少なくともバルブ端部ガラス近傍の表面を構成する金属材料（以下、単に、「リード線表面金属材料」と略称することがある）の仕事関数が、前記バルブ端部ガラスのうち、少なくとも前記リード線近傍のバルブ端部ガラスの構成材料（以下、単に、「バルブ端部ガラスの構成材料」と略称することがある）に含まれる１価アルカリ金属のイオン化エネルギーよりも小さいとは、「バルブ端部ガラスの構成材料」に含まれる１価アルカリ金属が、２種類以上含まれている場合には、「リード線表面金属材料」の仕事関数は、前記「バルブ端部ガラスの構成材料」に含まれる１価アルカリ金属のうちの最もイオン化エネルギーの小さい１価アルカリ金属のイオン化エネルギーよりも小さいことを意味するものである。
【００１９】
以下、本発明の理解を容易にするため、本発明の一実施形態の蛍光ランプの図面を参照しながら、より具体的に本発明を説明するが、本発明はこれのみに限定されるものではない。
【００２０】
図１に本発明の一実施形態である蛍光ランプの一部切欠正面図を示した。図１に示した蛍光ランプは、内面に蛍光体１を塗布したソーダライムガラスからなるガラスバルブ２の両端部に、タングステン製の電極フィラメント３（他方の電極フィラメントは図示せず）を配置し、適当な圧力（数百Ｐａ）のネオン・アルゴン混合ガスと水銀滴を封入し、最終段階で口金４を接着したＴ５（公称バルブ管径１６ｍｍ）サイズ、２４Ｗ入力、直管形の蛍光ランプ５である。２本のリード線６，７（材質は鉄、リード線全体が鉄からなるが、これは言い換えれば、リード線表面のうち、少なくとも前記バルブ端部ガラス近傍の表面を構成する金属材料は鉄からなることになる。直径０．６ｍｍ）は、ガラスバルブ２と端部で封止接合したバルブ端部ガラス８のステム（材質は鉛ガラスで、１価アルカリ金属成分としてナトリウムとリチウムを酸化物換算でそれぞれ８．７重量％，２．０重量％含有）からランプ内部に伸びており、リード線６，７間にはエミッタ（バリウム，カルシウム，ストロンチウムのアルカリ土類３元系酸化物）を規定量塗布した電極フィラメント３が架設されている。
【００２１】
次に、比較のため、本実施形態の蛍光ランプと同様の構造を有するが、リード線材料とバルブ端部ガラス８であるステムの材質のみが異なる従来からの蛍光ランプを用意した。この比較用の蛍光ランプのリード線材料はニッケルめっき鉄線からなり、従って表面金属はニッケルからなっている。また、この比較用の蛍光ランプのバルブ端部ガラス８であるステムの材質は、１価アルカリ金属成分としてナトリウムとカリウムを酸化物換算でそれぞれ８．３重量％，４．０重量％含有する鉛ガラスからなるものである。
【００２２】
本実施形態の蛍光ランプおよび比較品の蛍光ランプについて、片側の電極フィラメント３にエミッタを少量のみ塗布（対極の電極フィラメントには適正量のエミッタを塗布）したそれぞれの試験サンプルを対象に、図２に示すような、蛍光ランプ５と並列かつ非電源側にコンデンサ９を配置する構成の、電極寿命末期の検出機能（蛍光ランプの点灯を停止させる機能）を有しない電子安定器と組み合わせて点灯させた。ちなみに、このタイプ（蛍光ランプ５と並列かつ非電源側にコンデンサ９を配置する構成）の電子安定器は、市場で実際に多用されるタイプであり、フィラメント電流回路の定電流性が高いという特徴を有する。尚、図２において、１０はコンデンサ、１１はコイル、１２，１３はトランジスタ、１４は直流平滑した電源を示しており、鎖線で囲んだ部分が、電子安定器１５になる。
【００２３】
図２に示した状態で、点灯試験を開始してから、少量のエミッタが消耗すると、本実施形態と比較品のいずれの蛍光ランプも、電極フィラメント３はその全体を赤熱しながら、対極の電極フィラメントの熱電子放出量に比べれば極めて少ない熱電子を放出するようになる。このとき陰極降下電圧はそれまでの１０数Ｖから数１０Ｖに上昇し、その結果、電極フィラメント３は衝撃力を増したイオン荷電粒子による衝突を受け、タングステン原子がスパッタされて、電極フィラメント３周辺の各部位は黒化をし始める。そうした状況下、比較品の蛍光ランプのバルブ端部ガラス８に接したリード線６，７の根元の局所部からは、時折、間欠パルス的な電子放出が視認され、その部分が放電スポットとして、さらに温度が上昇する傾向が見出された。比較品の蛍光ランプで認められたこうしたリード線６，７根元の放電スポットは、バルブ端部ガラス８を局所的に過熱してアルカリイオンの移動活性を増し、電極フィラメント３が断線した後、最終的にリード線６，７間のバルブ端部ガラス８自体がイオン導電を生ずることになり、すなわち、バルブ端部ガラス８が溶融する可能性を高めることに関係する。一方、本実施形態の蛍光ランプのリード線６，７の根元部分からは、間欠パルス的な電子放出は認められなかった。
【００２４】
リード線６，７根元の放電スポットが比較品の蛍光ランプで視認されたが、本実施形態の蛍光ランプでは視認されなかった上述の結果について、以下に考察する。
【００２５】
電極フィラメント３（タングステン）およびリード線などに使用される金属材料（単体元素）の仕事関数を表１（出典：Ｈ．Ｂ．　Ｍｉｃｈａｅｌｓｏｎ，　Ｊ．　Ａｐｐｌ．　Ｐｈｙｓ．，　４８，　４７２９（１９７７））に示す。
【００２６】
【表１】
2004047237.tif 000003
【００２７】
この表は各元素の仕事関数（および後述のイオン化エネルギー）を相対比較することを目的として掲載したものである（但し、ここでは金属単結晶の結晶面による仕事関数の違いまでは触れていない）。この表が示すように、鉄もニッケルもその仕事関数はタングステンのそれと同等かそれ以上であり、エミッタ（仕事関数１．５〜２．０ｅＶ）が枯渇した後の状態にあっては、単純な仕事関数の比較だけでは、赤熱したタングステンから熱電子が放出されてもリード線の表面金属であるニッケルから電子放出することは考え難い。しかしながら、比較品の蛍光ランプで時折、リード線６，７の根元から電子放出が観測されたことは本発明者が確認した事実である。
【００２８】
この点について更に、鋭意検討した結果、本発明者は、リード線の金属表面に１価のアルカリ金属が吸着すれば、ある条件下では吸着原子から下地金属側（リード線の表面金属側）への電子電荷の移動が生じ、双極子能率が増大して、その部分の仕事関数が下がり得ること、それによってリード線６，７の根元からの電子放出が生じ得ることを見出した。そして、更に検討を行った結果、それを可能にする条件は、概ね
【００２９】
【数１】
下地表面金属の仕事関数＞吸着原子のイオン化エネルギー　…　（１）
で表されることを解明した。ここで、発明者が注目した１価アルカリ金属のイオン化エネルギー（第１イオン化ポテンシャル、出典：日本化学会編，化学便覧　基礎編ＩＩ，丸善）を表２に示す。
【００３０】
【表２】
2004047237.tif 000004
【００３１】
実際、比較品の蛍光ランプは、ニッケル（Ｎｉ）を表面金属にもつリード線６，７とカリウム（Ｋ）酸化物を含有するバルブ端部ガラス８から成り、リード線６，７の根元からの電子放出を許す（１）の条件を満足している。
【００３２】
この考え方に従えば、リード線６，７の根元からの電子放出を回避するためには、
【００３３】
【数２】
下地表面金属の仕事関数＜吸着原子のイオン化エネルギー　…　（２）
の条件を確保すること、および真空中よりも表面近傍でのイオン化エネルギー値が減少することに配慮すれば、（２）のエネルギー差をできるだけ大きく取れば良いことが分かる。
【００３４】
上記（２）式で示された条件を本発明の表現に言い換えれば、蛍光ランプのリード線の表面のうち、少なくともバルブ端部ガラス近傍の表面を構成する金属材料の仕事関数が、前記バルブ端部ガラスのうち、少なくとも前記リード線近傍のバルブ端部ガラスの構成材料に含まれる１価アルカリ金属のイオン化エネルギーよりも小さいと言うことを示している。
【００３５】
本実施形態の蛍光ランプにおいて、リード線６，７根元からの間欠パルス的な電子放出が認められなかったのは、本ランプが鉄のリード線６，７（従って「リード線表面金属材料」は鉄（Ｆｅ））と、アルカリ酸化物元素がリチウム（Ｌｉ）とナトリウム（Ｎａ）のみから成る（カリウム（Ｋ），ルビジウム（Ｒｂ），セシウム（Ｃｓ），フランシウム（Ｆｒ）を含まない）バルブ端部ガラス８で構成され、式（２）の条件が満足されたためである。
【００３６】
式（２）の条件につき、リード線６，７とバルブ端部ガラス８のそれぞれの、実際に蛍光ランプに用いることのできる材料との組み合わせに配慮すれば、リード線６，７の「リード線表面金属材料」としては
【００３７】
【数３】
「リード線表面金属材料」の仕事関数＜４．９ｅＶ　　…　（３）
程度の範囲のものが好ましく、より具体的な好ましい「リード線表面金属材料」としては鉄（Ｆｅ：仕事関数＝４．５ｅＶ）が挙げられる。
【００３８】
また、バルブ端部ガラス８については、リード線６，７の表面に吸着されるアルカリ金属、言い換えれば「バルブ端部ガラスの構成材料」に含まれる１価アルカリ金属のイオン化エネルギーとしては：
【００３９】
【数４】
１価アルカリ金属のイオン化エネルギー＞５．１ｅＶ　…　（４）
の範囲のものが好ましい。かかる１価アルカリ金属としては、ナトリウム（Ｎａ：イオン化エネルギー＝５．１４ｅＶ）、リチウム（Ｌｉ：イオン化エネルギー＝５．３９ｅＶ）が好ましい材料として挙げられる。
【００４０】
また、リード線６，７の「リード線表面金属材料」の仕事関数が小さくなり過ぎることを避けることは、その金属表面自体からの電子放出を回避する意味からも必要であり、実用材料面にも配慮してリード線の「リード線表面金属材料」の仕事関数は、
【００４１】
【数５】
「リード線表面金属材料」の仕事関数＞４．０ｅＶ　　…　（５）
で示される範囲が好ましい。
【００４２】
式（３）と式（４）の条件内のみで考慮すると、式（２）の最小のエネルギー差は０．２ｅＶとなるが、上述したように、リード線などの部品材料を選択するにあたって、式（２）のエネルギー差をより大きく取ることができれば、より好ましい。
【００４３】
尚、公表された仕事関数の値は測定原理、測定方法などによって異なり、また同じ元素でもその結晶の面方位によって、その数値を変えるなどの相違があるが、本発明の仕事関数や１価アルカリ金属のイオン化エネルギーの値は、前述の出典で示した表１と表２の数値に基づくものである。
【００４４】
以上のように、本発明においては、式（２）の条件が満足されれば、蛍光ランプの電極寿命末期時におけるランプ端部の温度過上昇を回避することができる。
【００４５】
本実施形態ではリード線６，７の材料に鉄（「リード線表面金属材料」も鉄）を用いたが、バルブ端部ガラス８から乖離したリード線６，７の表面はニッケルめっきにしてもよく、また、本実施形態ではバルブ端部ガラス８全体の材料としてナトリウムとリチウムの酸化物のみをその１価アルカリ金属酸化物成分として含むガラス材料を用いたが、これに代え、バルブ端部ガラス８のうちのリード線６，７近傍のバルブ端部ガラスの構成材料のみにナトリウムとリチウムの酸化物のみをその１価アルカリ金属酸化物成分として含むガラス材料を用い、他の大部分は１価アルカリ金属酸化物成分としてカリウムの酸化物を含む従来と同様の軟質ガラスを構成成分とするガラス材料を充てるようにしてもよい。
【００４６】
以上説明した本実施形態では、蛍光ランプのバルブ端部ガラス８がステムガラスにより構成された場合について説明したが、このバルブ端部ガラス８がリード線６，７を直接ガラスバルブ２に封止するピンチシール工法によるもので構成されているものにも適用できる。さらに、本実施形態ではＴ５（公称バルブ管径１６ｍｍ）サイズ、２４Ｗ入力、直管形の蛍光ランプ５を例に説明したが、その他に例えば、Ｔ８（管径２５ｍｍ）を初めとする一般の直管形蛍光ランプ、Ｔ９（管径２８ｍｍ）およびＴ５（管径１６ｍｍ）の環形蛍光ランプ、二重環形蛍光ランプあるいはコンパクト形（多数管形）蛍光ランプ等、公知の蛍光ランプに広く適用することができる。
【００４７】
以上説明したように、本実施形態の蛍光ランプ５では、エミッタが枯渇する蛍光ランプの電極寿命末期時に、バルブ端部ガラス８のリード線６，７根元部分の局所温度上昇を防ぎ、ランプ端部の過度の温度上昇を回避できるという優れた効果を有する蛍光ランプを得ることができる。
【００４８】
【発明の効果】
以上のように、本発明では、蛍光ランプの寿命末期を検出しない電子安定器と組み合わされて点灯させた蛍光ランプが電極寿命を迎えるとき、バルブ端部ガラスが過度に温度上昇するのを抑制でき、ランプ口金の損壊を防止することができるという優れた効果を有する蛍光ランプを提供することができる。
【００４９】
また、前記本発明の蛍光ランプにおいて、前記リード線表面のうち、少なくとも前記バルブ端部ガラス近傍の表面を構成する金属材料の仕事関数が、４．０〜４．９ｅＶである好ましい態様とすることにより、蛍光ランプのリード線の上述した少なくとも前記バルブ端部ガラス近傍の表面を構成する金属材料として、容易に実用化可能な金属材料を選定することができ、しかも、電極寿命末期に見られるリード線根元部分からの間欠パルス的な電子放出現象が激減し、バルブ端部ガラスの熱的損壊が回避された蛍光ランプを提供することができ好ましい。
【００５０】
また、前記本発明の蛍光ランプにおいて、前記バルブ端部ガラスのうち、少なくとも前記リード線近傍のバルブ端部ガラスの構成材料に含まれる１価アルカリ金属のイオン化エネルギーが５．１ｅＶより大きい好ましい態様とすることにより、前記バルブ端部ガラスの上述した少なくとも前記リード線近傍のバルブ端部ガラスの構成材料として、容易に実用化可能なガラス材料を選定することができ、しかも、電極寿命末期に見られるリード線根元部分からの間欠パルス的な電子放出現象が激減し、バルブ端部ガラスの熱的損壊が回避された蛍光ランプを提供することができ好ましい。
【００５１】
また、前記本発明の蛍光ランプにおいて、前記リード線表面のうち、少なくとも前記バルブ端部ガラス近傍の表面を構成する金属材料が鉄（Ｆｅ）である好ましい態様とすることにより、鉄は、リード線に加工しやすく、入手も容易であり、リード線の上述した少なくとも特定の表面を構成する態様のみでなく、リード線全体を鉄とすることも容易であり、コストも比較的安価に達成でき、またリード線全体を鉄とした場合にも前記バルブ端部ガラス近傍から乖離した部分をニッケルメッキなどの他の金属でメッキすることも容易である。しかも、電極寿命末期に見られるリード線根元部分からの間欠パルス的な電子放出現象が激減し、バルブ端部ガラスの熱的損壊が回避された蛍光ランプを提供することができ好ましい。
【００５２】
また、前記本発明の蛍光ランプにおいて、前記バルブ端部ガラスのうち、少なくとも前記リード線近傍のバルブ端部ガラスの構成材料に含まれる１価アルカリ金属が、リチウム（Ｌｉ）及びナトリウム（Ｎａ）から選ばれた１種または２種のみからなる好ましい態様とすることにより、リチウム（Ｌｉ）及び／またはナトリウム（Ｎａ）は、少なくとも前記リード線近傍のバルブ端部ガラスの構成材料として実用化可能であり、前記バルブ端部ガラスの構成材料に含まれるリチウム（Ｌｉ）及び／またはナトリウム（Ｎａ）のイオン化エネルギーよりエネルギーの小さい仕事関数を有する金属材料を少なくとも前記バルブ端部ガラス近傍のリード線の表面を構成する金属材料としたリード線と組み合わせることにより、従来の蛍光ランプで電極寿命末期に比較的頻繁に観測されたリード線根元（バルブ端部ガラスに接触した）部分からの電子放出現象が激減し、バルブ端部ガラスの熱的損壊が回避された蛍光ランプを提供することができ好ましい。
【図面の簡単な説明】
【図１】本発明の一実施の形態である蛍光ランプの一部切欠正面図
【図２】蛍光ランプを点灯試験する際に使用した電子安定器の一部回路ブロック図
【符号の説明】
１　蛍光体
２　ガラスバルブ
３　電極フィラメント
４　口金
５　蛍光ランプ
６，７　リード線
８　バルブ端部ガラス
９　コンデンサ
１０　コンデンサ
１１　コイル
１２　トランジスタ
１３　トランジスタ
１４　直流平滑した電源
１５　電子安定器
【図１】
2004047237.tif 000005
【図２】
2004047237.tif 000006